"少なくとも、樹脂と着色剤を含有するコア粒子表面に、ポリエステル分子鎖にスチレンアクリル共重合体分子鎖を分子結合させた構造のスチレンアクリル変性ポリエステルを含有する樹脂粒子を添加してシェルを形成する工程を有するトナー粒子の製造方法であって、前記スチレンアクリル変性ポリエステルを含有する樹脂粒子は、スチレンアクリル変性ポリエステル樹脂を有機溶媒に溶解させた樹脂溶液を撹拌しながら、前記樹脂溶液中に水系媒体を添加していき、前記水系媒体中に前記樹脂溶液の粒子を分散させた分散液を形成し、前記水系媒体中に樹脂溶液の粒子が分散している状態の下で、前記樹脂溶液の粒子より有機溶媒を除去する操作を行うことにより、形成されるものであることを特徴とするトナー粒子の製造方法。前記樹脂溶液は、前記スチレンアクリル変性ポリエステル樹脂の含有量が20質量以上60質量以下のものであることを特徴とする請求項1に記載のトナー粒子の製造方法。前記水系媒体中に前記樹脂溶液の粒子が分散する状態における前記樹脂溶液の粒子の粒径が、50nm以上250nm以下のものであることを特徴とする請求項1または2に記載のトナー粒子の製造方法。前記コア粒子に含有される樹脂が、少なくとも、スチレンアクリル共重合体を含有するものであることを特徴とする請求項1~3のいずれか1項に記載のトナー粒子の製造方法。前記スチレンアクリル変性ポリエステルは、スチレンアクリル共重合体の含有割合が5質量以上30質量以下であることを特徴とする請求項1~4のいずれか1項に記載のトナー粒子の製造方法。前記スチレンアクリル変性ポリエステルは、下記一般式Aで表される脂肪族不飽和カルボン酸を用いて形成されるものであることを特徴とする請求項1~5のいずれか1項に記載のトナー粒子の製造方法。一般式A:HOOC-CR1=CR2n-COOH式中、R1、R2は水素原子、メチル基またはエチル基であって、互いに同じものであっても異なるものであってもよい。nは1または2の整数である。前記スチレンアクリル変性ポリエステルは、前記スチレンアクリル共重合体分子鎖が前記ポリエステル分子鎖の末端に分子結合しているものであることを特徴とする請求項1~6のいずれか1項に記載のトナー粒子の製造方法。前記スチレンアクリル変性ポリエステルは、前記ポリエステル分子鎖の存在下で、スチレン系単量体とアクリル酸エステル系単量体を重合反応させ、前記スチレンアクリル共重合体分子鎖を形成するものであることを特徴とする請求項1~7のいずれか1項に記載のトナー粒子の製造方法。しかしながら、樹脂溶液は高粘度なため、樹脂粒子分散液を形成するには機械的なシェアをかける必要があり、シェル形成用の100nm程度の微粒子を形成する場合は特に大きなシェアをかけなければならなかった。この樹脂粒子分散液を形成する際に加える機械的シェアは樹脂にストレスを与えるものであり、樹脂を構成する分子鎖を切断するほど大きな負荷になることもあった。そして、分子鎖が切断された樹脂でシェルが形成されたトナーは耐久性が低下した。また、変性ポリエステルを構成するポリエステル分子鎖とスチレンアクリル共重合体分子鎖がシェアによるストレスで切断されると、コアシェル間の親和性を確保することも困難になり、親和性の低下によりトナー粒子の耐久性をさらに低下させた。この様に、水系媒体中でシェル用樹脂粒子を作製する際に加えるシェアが樹脂にストレスを与え、ストレスを受けて樹脂を構成する分子鎖が切断することで、コアシェル構造トナーの耐久性が低下した。本発明は、樹脂溶液を水系媒体中へ添加、乳化分散させてシェル用樹脂粒子を形成する際、水系媒体中の樹脂にストレスを与えずに樹脂粒子を安定的に形成するコアシェルトナーの製造方法を提供することを目的とするものである。具体的には、コア粒子表面にポリエステル分子とスチレンアクリル共重合体分子を分子結合させた変性ポリエステル樹脂のシェルを付着させたコアシェル構造のトナーを製造する方法を提供することを目的とするものである。そして、水系媒体中でシェル用樹脂粒子分散液を形成する際、樹脂を構成する変性ポリエステル分子鎖を切断することなく、当該変性ポリエステル樹脂のシェル用樹脂粒子を安定的に作製するトナーの製造方法を提供することを目的とするものである。本発明者は、上記課題が以下に記載のいずれかの構成により解消されるものであることを見出した。すなわち、請求項1に記載の発明は、少なくとも、樹脂と着色剤を含有するコア粒子表面に、ポリエステル分子鎖にスチレンアクリル共重合体分子鎖を分子結合させた構造のスチレンアクリル変性ポリエステルを含有する樹脂粒子を添加してシェルを形成する工程を有するトナー粒子の製造方法であって、前記スチレンアクリル変性ポリエステルを含有する樹脂粒子は、スチレンアクリル変性ポリエステル樹脂を有機溶媒に溶解させた樹脂溶液を撹拌しながら、前記樹脂溶液中に水系媒体を添加していき、前記水系媒体中に前記樹脂溶液の粒子を分散させた分散液を形成し、前記水系媒体中に樹脂溶液の粒子が分散している状態の下で、前記樹脂溶液の粒子より有機溶媒を除去する操作を行うことにより、形成されるものであることを特徴とするトナー粒子の製造方法。というものである。請求項2に記載の発明は、前記樹脂溶液は、前記スチレンアクリル変性ポリエステル樹脂の含有量が20質量以上60質量以下のものであることを特徴とする請求項1に記載のトナー粒子の製造方法。というものである。請求項3に記載の発明は、前記水系媒体中に前記樹脂溶液の粒子が分散する状態における前記樹脂溶液の粒子の粒径が、50nm以上250nm以下のものであることを特徴とする請求項1または2に記載のトナー粒子の製造方法。というものである。請求項4に記載の発明は、前記コア粒子に含有される樹脂が、少なくとも、スチレンアクリル共重合体を含有するものであることを特徴とする請求項1~3のいずれか1項に記載のトナー粒子の製造方法。というものである。請求項5に記載の発明は、前記スチレンアクリル変性ポリエステルは、スチレンアクリル共重合体の含有割合が5質量以上30質量以下であることを特徴とする請求項1~4のいずれか1項に記載のトナー粒子の製造方法。というものである。請求項6に記載の発明は、前記スチレンアクリル変性ポリエステルは、下記一般式Aで表される脂肪族不飽和カルボン酸を用いて形成されるものであることを特徴とする請求項1~5のいずれか1項に記載のトナー粒子の製造方法。一般式A:HOOC-CR1=CR2n-COOH式中、R1、R2は水素原子、メチル基またはエチル基であって、互いに同じものであっても異なるものであってもよい。nは1または2の整数である。というものである。請求項7に記載の発明は、前記スチレンアクリル変性ポリエステルは、前記スチレンアクリル共重合体分子鎖が前記ポリエステル分子鎖の末端に分子結合しているものであることを特徴とする請求項1~6のいずれか1項に記載のトナー粒子の製造方法。というものである。請求項8に記載の発明は、前記スチレンアクリル変性ポリエステルは、前記ポリエステル分子鎖の存在下で、スチレン系単量体とアクリル酸エステル系単量体を重合反応させ、前記スチレンアクリル共重合体分子鎖を形成するものであることを特徴とする請求項1~7のいずれか1項に記載のトナー粒子の製造方法。というものである。本発明によれば、コアシェル構造のトナーを製造する際、樹脂溶液を水系媒体中へ添加、乳化分散させてシェル用樹脂粒子を形成するときに水系媒体中の樹脂に強いストレスを与えずに樹脂粒子を安定的に形成することが可能になった。具体的には、ポリエステル分子とスチレンアクリル共重合体分子を分子結合させた変性ポリエステル樹脂でシェル用樹脂を形成する際、水系媒体に大きなシェアをかけることなく、粒径100nm程度の樹脂粒子の形成を可能にした。その結果、変性ポリエステル分子鎖を切断することなくシェル用樹脂粒子を形成することが可能になったので、耐久性に優れたコアシェル構造のトナーを安定的に製造することを可能にした。本発明は、電子写真方式の画像形成に使用されるコアシェル構造のトナー粒子の製造方法に関する。本発明に係るトナー粒子の製造方法は、少なくとも、樹脂と着色剤を含有するコア粒子表面に、ポリエステル分子鎖にスチレンアクリル共重合体分子鎖を分子結合させた構造のスチレンアクリル変性ポリエステルを含有する樹脂粒子を添加してシェルを形成するものである。本発明では、シェルの形成に使用するスチレンアクリル変性ポリエステルを含有する樹脂粒子を転相乳化法と呼ばれる方法により形成するもので、転送乳化法による樹脂粒子の形成は以下の手順で行われるものである。すなわち、1先ず、スチレンアクリル変性ポリエステル樹脂を有機溶媒に溶解させて樹脂溶液を形成する。2次に、形成した樹脂溶液中に水系媒体を添加していき、水系媒体中に樹脂溶液の粒子が分散している状態を形成させる。3この水系媒体中に樹脂溶液の粒子が分散している状態の下で、樹脂溶液粒子に含有する有機溶媒を除去して、シェル形成用のスチレンアクリル変性ポリエステル樹脂粒子を形成するものである。本発明では、コア粒子表面にポリエステル分子鎖にスチレンアクリル共重合体分子鎖を共有結合させた変性ポリエステル樹脂を含有するシェルを被覆してなるコアシェル構造のトナー粒子が作製される。コアシェル構造のトナー粒子は、後述する様に、コア粒子表面をシェル形成用の樹脂粒子で融着、被覆することにより形成され、シェル形成用の樹脂粒子はコア粒子表面をムラなく均一に被覆するため、たとえば100nm前後の粒径にする必要がある。また、重合体であるスチレンアクリル変性ポリエステル樹脂を用いてシェル形成用樹脂粒子を形成する場合、当該樹脂を有機溶媒に溶解させて樹脂溶液を形成し、樹脂溶液を水系媒体に分散させてから粒子を作製しなくてはならなかった。ここで、ビーズミル法等の従来の分散方法により、たとえば100nm前後の粒子形成を行う場合、ある程度のせん断力が付与され、このせん断力によりスチレンアクリル変性ポリエステル樹脂はストレスを受けることになる。そして、このストレスがスチレンアクリル変性ポリエステル樹脂を構成する高分子鎖を切断して樹脂の耐久性を低下させ、シェルにしたとき耐熱保管性等の耐久性を低下させる要因になった。また、ビーズの衝突によるランダムなせん断のため、樹脂溶液の分散乳化が均一に行われず、形成されたシェル用樹脂粒子の粒度分布が広くなる問題が発生した。その結果、コア粒子表面へシェルを均一に被覆することが行えなくなり、耐熱保管性等の耐久性効果が十分に得られなくなったものと考えられた。本発明者は、スチレンアクリル変性ポリエステル樹脂でシェル用の樹脂粒子を形成するにあたり、分子鎖を切断させる様なストレスを与えず、また、均一な粒径の樹脂粒子を作製する方法を検討した。そして、撹拌中の樹脂溶液に水系媒体を滴下混合して樹脂溶液粒子分散液を形成する転相乳化法により、スチレンアクリル変性ポリエステル樹脂のシェル形成用樹脂粒子が作製できることを見出したのである。本発明によれば、ビーズミル法等の機械的手段を用いずに100nm前後のスチレンアクリル変性ポリエステル樹脂本来の強度を有する樹脂粒子が作製され、耐熱保管性等の耐久性に優れたコアシェル構造トナーの形成が可能になった。以下、本発明について詳細に説明する。前述した様に、本発明では、シェル形成用の樹脂粒子を以下の工程を経て作製するものである。すなわち、1スチレンアクリル変性ポリエステル樹脂を有機溶媒に溶解させて樹脂溶液を形成する工程2樹脂溶液中に水系媒体を添加して、樹脂溶液粒子分散液を形成する工程3水系媒体中に分散している樹脂溶液粒子より有機溶媒を除去する工程以下、上記各工程を詳細に説明する。1スチレンアクリル変性ポリエステル樹脂を有機溶媒に溶解させて樹脂溶液を形成する工程この工程は、スチレンアクリル変性ポリエステル樹脂を、酢酸エチル等の公知の有機溶媒に溶解させ、樹脂溶液を作製するものであり、本発明でいうスチレンアクリル変性ポリエステル樹脂を有機溶媒に溶解させた樹脂溶液を作製するものである。本発明では、樹脂溶液を形成する際のスチレンアクリル変性ポリエステル樹脂含有量は、特に限定されるものではないが、たとえば、20質量以上60質量以下のものであることが好ましい。すなわち、スチレンアクリル変性ポリエステル樹脂溶液を形成する際の樹脂と溶媒の比率は、樹脂/溶媒質量比で20/80から60/40とすることが好ましい。有機溶媒の比率を上記範囲にすることにより、樹脂溶液に適度な粘度が付与され、次工程で安定した樹脂溶液のコロイド粒子を形成することが可能である。また、樹脂溶液が適度な粘度を有しているので、水系媒体中で細かく分散させることが可能で、粒径の小さな樹脂溶液粒子の形成に有利である。この工程で樹脂を溶解する有機溶媒は、スチレンアクリル変性ポリエステル樹脂を溶解し、かつ、水系媒体中での油滴樹脂溶液粒子形成が可能な非水溶性のものがよく、さらに、後工程で樹脂粒子を形成する際、蒸留除去が行い易い低沸点のものが好ましい。有機溶媒の具体例としては、たとえば、酢酸エチル、メチルエチルケトン、ジエチルエーテル等が挙げられ、この中でも酢酸エチルが好ましい。また、スチレンアクリル変性ポリエステル樹脂溶液を次工程で水系媒体中に分散させる際、ポリエステルセグメントに存在するカルボキシ基を親水基として用いられる様にすることで当該樹脂溶液粒子の安定化が図れる。これを実現する手段として、樹脂溶液を形成する際、有機溶媒に加えて水酸化ナトリウム水溶液に代表される強アルカリを用いる方法が挙げられる。すなわち、強アルカリの添加により、ポリエステルセグメントに存在するカルボキシ基が解離して親水基として作用し、コロイド安定機能が付与される。強アルカリの添加量は、たとえば、ポリエステルセグメントのカルボキシ基100モルに対し、70モルから130モルの範囲が好ましい。この様に、スチレンアクリル変性ポリエステル樹脂溶液を形成するにあたり、有機溶媒の添加量により樹脂溶液に適度な粘度が付与され、微小な樹脂溶液粒子の形成が行い易くなる。また、水酸化ナトリウム水溶液に代表される強アルカリを併用することにより、ポリエステルセグメントに存在するカルボキシ基が解離して親水基として作用し、水系媒体に対し安定な樹脂溶液粒子を形成することができる。2樹脂溶液中に水系媒体を添加して、樹脂溶液粒子分散液を形成する工程この工程は、上記1の工程で形成した樹脂溶液中に水系媒体を添加していき、水系媒体中に樹脂溶液粒子が分散している状態の樹脂溶液粒子分散液を作製するものである。すなわち、この工程は、本発明でいうスチレンアクリル変性ポリエステル樹脂を有機溶媒に溶解させた樹脂溶液中に水系媒体を添加していき、水系媒体中に樹脂溶液の粒子が分散している状態を形成するという構成に該当するものである。具体的には、前記1の工程で作製した樹脂溶液を、撹拌手段を有する容器内へ投入し、当該樹脂溶液を撹拌させた状態の下で水系媒体を滴下混合していく。滴下途中で容器内の液は白濁化し、水系媒体を全量滴下後、樹脂溶液粒子油滴が均一分散してなる乳化液が形成される。本発明では、樹脂溶液粒子分散液中に均一分散してなる樹脂溶液粒子の体積平均粒径は、シェル用樹脂粒子として使用可能なレベルのものであれば、特に限定されるものではなく、具体的には50nm以上250nm以下のものであることが好ましい。体積平均粒径が上記範囲の樹脂溶液粒子は、スチレンアクリル変性ポリエステルの分子鎖が切断される様な強いストレスを受けずに形成されているので、機械強度を有し耐久性を付与するシェル用樹脂粒子を形成する上で好ましいものである。また、樹脂溶液粒子の体積平均粒径を上記範囲とすることにより、コア粒子表面にむらのない均一な付着を実現するシェル用樹脂粒子を確実に形成することが可能で、耐熱保管性と低温定着性を両立させたコアシェル構造のトナー粒子を形成する上で有利である。樹脂溶液粒子の体積平均粒径は、公知の操作により制御が可能である。具体的には、水系媒体の添加量や滴下混合時間、反応容器の撹拌速度、水系媒体中の界面活性剤の添加量、樹脂溶液中の樹脂比率、樹脂溶液への強アルカリ添加によるカルボキシ基の解離度等の操作を制御することにより、所望の体積平均粒径を有する樹脂溶液粒子の形成が可能である。この工程では、撹拌状態の樹脂溶液に水系媒体を滴下混合して樹脂溶液粒子分散液を形成するものであるが、ここでいう水系媒体とは、少なくとも水を85質量以上含有してなる液体のことである。具体的には、水のみより構成されるものや、水にラウリル硫酸ナトリウム等に代表される公知の界面活性剤を溶解させた水溶液の他に、水と水に溶解可能な有機溶剤から構成される水溶液等が挙げられる。3水系媒体中に分散している樹脂溶液粒子より有機溶媒を除去する工程この工程は、上記2の工程で形成した樹脂溶液粒子より、公知の方法で有機溶媒を除去して、シェル用の樹脂粒子を形成するものである。すなわち、この工程は、本発明でいう水系媒体中に樹脂溶液の粒子が分散している状態の下で、樹脂溶液の粒子より有機溶媒を除去する操作を行うという構成に該当するものである。有機溶媒の具体的な除去方法としては、たとえば、樹脂溶液粒子を分散させてなる水系媒体を加温するとともに大気圧よりも低い圧力状態におくことにより、有機溶媒の蒸発を促進させる減圧蒸留法等が好ましい方法として挙げられる。以上の様に、上記1~3の手順を採ることにより、前記スチレンアクリル変性ポリエステルを含有するシェル用の樹脂粒子を作製することが可能である。次に、本発明で作製されるトナーの構造について説明する。本発明はコアシェルトナーと呼ばれる構造のトナーを作製するものである。ここで、コアシェルトナーとは、着色剤やワックス等を含有したガラス転移温度が比較的低めの樹脂粒子コア粒子表面に、比較的高めのガラス転移温度の樹脂領域シェルを有するトナー粒子である。コアシェルトナーの構造例を図1に示す。図1に示すトナートナー粒子Tは、いずれも着色剤A1を含有する樹脂A2からなるコア粒子Aと、コア粒子A表面に樹脂B3を被覆して形成したシェルBを有するものである。図1aに示すトナーTは、シェルBがコア粒子A表面を完全に被覆した構造のものである。コアシェルトナーは、図1aに示すシェルBがコアAを完全に被覆した構造のものに限定されるものではなく、たとえば図1bに示すシェルBがコア粒子Aを完全に被覆せず、ところどころコア粒子Aが露出しているものも含む。コアシェルトナーの断面構造は、たとえば、透過型電子顕微鏡TEMや走査型プローブ顕微鏡SPM等の公知の手段を用いて確認することが可能である。ここで、透過型電子顕微鏡TEMによるトナーの断面構造の観察方法について説明する。トナーの断面構造は透過型電子顕微鏡によるトナーの断面構造の観察は、たとえば、以下の手順で行われる。先ず、トナーを常温硬化性のエポキシ樹脂中に十分分散させた後、包埋し、粒径100nm程度のスチレン微粉末に分散させた後、加圧成形を行ってトナーを含有させてなるブロックを作製する。次に、作製したブロックに、必要な場合には四三酸化ルテニウムや四三酸化オスミウムを用いて染色処理を施した後、ダイヤモンド歯を備えたミクロトームで厚さ80~200nmの薄片状に切り出して測定用試料を作製する。次に、薄片状の測定用試料を、透過型電子顕微鏡TEMにセットして、トナーの断面構造を写真撮影する。電子顕微鏡の倍率はトナー粒子1個の断面が視野に入る倍率が好ましく、具体的には、10,000倍程度が好ましい。また、写真撮影を行うトナー粒子の数は10個以上が好ましい。透過型電子顕微鏡によるトナーの断面構造観察は、当業者の間で通常よく知られている機種で十分に対応可能で、具体的な機種としては、たとえば、LEM-2000型トプコン社製やJEM-2000FX日本電子製等が挙げられる。また、電子顕微鏡観察によりコア表面におけるシェルの被覆率を算出することも可能である。すなわち、透過型電子顕微鏡TEMにより撮影された画像情報をたとえば市販の画像処理装置ルーゼックスFニレコ社製で演算処理することで算出が可能で、撮影されたトナーのコア領域とシェル領域の面積より算出されるものである。また、シェルの平均被覆率は少なくとも10個以上のトナーの断面構造写真を用いて行う。次に、本発明で作製されるコアシェルトナーを構成するシェルについて説明する。本発明で作製されるトナーを構成するシェルは、ポリエステル分子鎖にスチレンアクリル共重合体分子鎖を分子結合させたスチレンアクリル変性ポリエステルと呼ばれる樹脂を含有するものである。スチレンアクリル変性ポリエステルの分子構造は、ポリエステルセグメントとスチレンアクリル共重合体セグメントより構成され、ポリエステルセグメントとスチレンアクリル共重合体セグメントが分子結合した構造のものである。本発明で作製されるトナーは、ポリエステル分子鎖にスチレンアクリル共重合体分子鎖を分子結合させた構造のスチレンアクリル変性ポリエステル樹脂でシェルを形成することで、コア粒子表面にシェルがむらなく均一に付着できる様にしている。すなわち、ポリエステル分子鎖に結合しているスチレンアクリル共重合体分子鎖の存在により、シェル用樹脂がスチレンアクリル系共重合体を含有するコア粒子に対し親和性を発現することで、シェル用樹脂がコア粒子表面のいずれの個所にも同じ確率で付着する。その結果、シェル用樹脂がコア粒子表面にシェルをむらなく均一な厚さで付着することを可能にする。そして、コア粒子表面がシェルでムラなく均一に被覆されたコアシェルトナーは低温定着性と耐熱保管性の両立を可能にする。また、シェル用樹脂にスチレンアクリル共重合体分子を存在させることで、シェル用樹脂粒子はシェル形成時に適度な分散性を発現し、コア粒子表面にうすく均一なシェルを形成するものと考えられる。すなわち、スチレンアクリル共重合体分子の存在によりポリエステル分子鎖間の親和性が低減し、シェル用樹脂粒子同士の凝集が回避され、お互いに距離をおいてコア粒子表面へ付着する環境が形成されるものと考えられる。本発明で作製されるコアシェルトナーは、シェル用樹脂がコア粒子に対して親和性を発現し、シェル用樹脂間で分散性を発現して、コア粒子表面にシェルをむらなく均一に付着させて、低温定着性と耐熱保管性の両立を可能にしている。本発明で作製されるコアシェルトナーを構成する結着樹脂におけるシェル用樹脂の含有比率は、結着樹脂全量に対して5質量から50質量が好ましく、10質量から40質量がより好ましい。シェル用樹脂の含有比率を上記範囲とすると、コア粒子表面全体を被覆する量のシェル用樹脂が供給されることになり、耐熱保管性と低温定着性を両立するトナーを形成する上で好ましいものである。次に、シェル用樹脂に使用されるスチレンアクリル変性ポリエステルについて説明する。ここで、スチレンアクリル変性ポリエステルとは、ポリエステル分子鎖ポリエステルセグメントともいうに、スチレンアクリル共重合分子鎖スチレンアクリル共重合体セグメントともいうを分子結合させた構造のポリエステル分子のことである。本発明で使用されるスチレンアクリル変性ポリエステルは、ポリエステル分子鎖にスチレンアクリル共重合体分子鎖を結合させた分子構造を有するもので、ポリエステルセグメントにスチレンアクリル共重合体セグメントを共有結合させた共重合体である。本発明で使用されるスチレンアクリル変性ポリエステルは、ポリエステル分子鎖にスチレンアクリル共重合体分子鎖を結合させた分子構造を有するものであれば、特に限定されるものではない。その中でもスチレンアクリル共重合体セグメントの含有割合が5質量以上30質量以下のものが好ましい。ここで、スチレンアクリル変性ポリエステル分子中に占めるスチレンアクリル共重合体セグメントの含有割合はスチレンアクリル変性量とも呼ばれ、スチレンアクリル変性ポリエステル分子に占めるスチレンアクリル共重合体セグメントの比率質量比である。具体的には、スチレンアクリル変性ポリエステル樹脂を合成する際に使用される重合性単量体全質量に対するスチレンアクリル共重合体形成に使用される重合性単量体質量の比をいうものである。スチレンアクリル変性量を上記範囲とすることにより、上述したシェルの形成がより確実に行える様になる。すなわち、スチレンアクリル変性ポリエステル樹脂とコア粒子の親和性が適度に制御されて、均一で薄い膜厚のシェルの形成が行い易くなり、その結果、低温定着性と耐熱保管性を両立するコアシェルトナーをより安定的に作製することができる。本発明で使用されるスチレンアクリル変性ポリエステルは、分子構造がポリエステルセグメントとスチレンアクリル共重合体セグメントの2種類のホモポリマーセグメントを有するものであれば、特に限定されるものではない。具体的には、ポリエステルセグメント末端にスチレンアクリル共重合体セグメントを結合させたブロック共重合体構造のものや、ポリエステルセグメントにスチレンアクリル共重合体セグメントの分岐構造を形成したグラフト共重合体構造のものが挙げられる。その中でも、ポリエステル分子鎖末端にスチレンアクリル共重合体分子鎖を結合させたブロック共重合体構造のものは、ポリエステル相とスチレンアクリル共重合体相が独立した相分離構造のシェルを形成し易く、機能分離型のシェルを形成する上で好ましい。すなわち、ポリエステル相による高いガラス転移温度と軟化点温度による耐熱付与性能とスチレンアクリル共重合体相によるコア粒子との接着強度の向上を効率よく発現させることができる。また、シェル用樹脂におけるスチレンアクリル変性ポリエステルの含有比率は、シェル用樹脂100質量に対して70質量から100質量が好ましく、90質量から100質量がより好ましい。シェル用樹脂におけるスチレンアクリル変性ポリエステルの含有比率を上記範囲にすることで、コア粒子とシェルとの親和性を確保し易く、十分な耐熱保管性が得られるとともに、帯電性や耐破砕性を向上させる効果も得られる。本発明で使用されるスチレンアクリル変性ポリエステルの形成方法は、ポリエステルセグメントとスチレンアクリル共重合体セグメントとを分子結合させた構造の重合体を形成することが可能なものであればよく、特に限定されるものではない。スチレンアクリル変性ポリエステルの具体的な形成方法としては、たとえば、以下に示す方法が挙げられる。1ポリエステルセグメントを予め形成しておき、当該ポリエステルセグメントの存在下でスチレンアクリル共重合体セグメントを形成する重合反応を行ってスチレンアクリル変性ポリエステルを形成する方法この方法では、先ず、多価カルボン酸と多価アルコールを縮合反応させて重合を行い、ポリエステルセグメントを形成しておく。次に、ポリエステルセグメントの存在下で、スチレン系単量体やアクリル酸エステル系単量体といったビニル系単量体を重合反応させてスチレンアクリル共重合体セグメントを形成する。このとき、スチレン系単量体やアクリル酸エステル系単量体の他に、ポリエステルセグメントに残存するカルボキシ基-COOHあるいはヒドロキシ基-OHと反応可能な部位とビニル系単量体と反応可能な部位を有する化合物も使用する。すなわち、この化合物がポリエステルセグメント中のカルボキシ基-COOHあるいはヒドロキシ基-OHと反応することにより、ポリエステルセグメントは当該化合物が結合した構造のものになる。そして、前記化合物を結合させたポリエステルセグメントの存在下で、スチレン系単量体とアクリル酸エステル系単量体をラジカル重合等の付加反応させることにより、スチレンアクリル共重合体セグメントが形成される。このとき、ポリエステルセグメントに結合した前記化合物のビニル系単量体との反応可能な部位を介して、ポリエステルセグメントとスチレンアクリル共重合体セグメントが分子結合した構造のスチレンアクリル変性ポリエステルを形成することができる。すなわち、1の方法はポリエステル分子鎖の存在下で、少なくともスチレン系単量体とアクリル酸エステル系単量体を重合反応させて、スチレンアクリル共重合体分子鎖を形成する方法に該当するものである。なお、1の方法には、スチレン系単量体とアクリル酸エステル系単量体を反応系へ投入する前に前記化合物を投入してポリエステルと結合させる方法や、前記化合物を前述のビニル系単量体をいっしょに投入して反応を行う方法がある。また、1の方法は、後述する様に、スチレンアクリル共重合体分子鎖をポリエステル分子鎖末端に分子結合させたブロック共重合体構造のスチレンアクリル変性ポリエステルを形成する際に好ましく用いられる方法である。2スチレンアクリル共重合体セグメントを予め重合しておき、当該スチレンアクリル共重合体セグメントの存在下でポリエステルセグメントを形成する重合反応を行ってスチレンアクリル変性ポリエステルを形成する方法この方法では、先ず、スチレン系単量体とアクリル酸エステル系単量体に代表されるビニル系単量体を付加反応させてスチレンアクリル共重合体セグメントを形成する。次に、スチレンアクリル共重合体セグメントの存在下で、多価カルボン酸と多価アルコールを重合反応させてポリエステルセグメントを形成する。このとき、多価カルボン酸と多価アルコールの他に、スチレンアクリル共重合体セグメントと反応可能な部位と多価カルボン酸や多価アルコールと反応可能な部位を有する化合物も使用する。すなわち、この化合物をスチレンアクリル共重合体セグメントと反応させることにより、スチレンアクリル共重合体セグメントは前記化合物を結合させた構造のものになる。そして、前記化合物を結合させたスチレンアクリル共重合体セグメントの存在下で、多価カルボン酸と多価アルコールを縮合反応させることにより、ポリエステルセグメントが形成される。このとき、スチレンアクリル共重合体セグメントに結合した前記化合物のカルボン酸あるいはアルコールと反応可能な部位を介して、スチレンアクリル共重合体セグメントとポリエステルセグメントが分子結合した構造のスチレンアクリル変性ポリエステルを形成することができる。3ポリエステルセグメントとスチレンアクリル共重合体セグメントをそれぞれ形成しておき、これらを結合させてスチレンアクリル変性ポリエステルを形成する方法この方法では、先ず、多価カルボン酸と多価アルコールを縮合反応させてポリエステルセグメントを形成する。また、ポリエステルセグメントを形成する反応系とは別に、スチレン系単量体とアクリル酸エステル系単量体を付加重合させてスチレンアクリル共重合体セグメントを形成する。次に、ポリエステルセグメントとスチレンアクリル共重合体セグメントが共存する系を形成しておき、そこへポリエステルセグメントと結合可能な部位とスチレンアクリル共重合体セグメントと結合可能な部位を有する化合物を投入する。そして、当該化合物を介して、ポリエステルセグメントとスチレンアクリル共重合体セグメントが分子結合した構造のスチレンアクリル変性ポリエステルを形成することができる。上記1~3の形成方法の中でも、1の方法はポリエステル分子鎖末端にスチレンアクリル共重合体分子鎖を結合させた構造のスチレンアクリル変性ポリエステルを形成し易いことや生産工程を簡素化できるので好ましい。1の方法は、ポリエステルセグメントを予め形成してから前記化合物を投入してポリエステルセグメントへ結合させるので、当該化合物はポリエステルセグメント末端に結合する確率が非常に高いものになる。したがって、本発明で規定する構造のスチレンアクリル変性ポリエステルを確実に形成することができるので好ましい。上記1~3の形成方法では、スチレンアクリル変性ポリエステルの形成に使用する重合性単量体等の化合物を均一に混合させる等のため、加熱処理を施すことが好ましい。具体的には、80°Cから120°Cが好ましく、より好ましくは85°Cから115°C、90°Cから110°Cが特に好ましい。上記温度範囲の下で加熱することにより、ポリエステル分子鎖やスチレン系単量体、アクリル酸エステル系単量体等の化合物が混合し易くなり、スチレンアクリル変性ポリエステルを形成する上で好ましい。本発明で用いられるスチレンアクリル変性ポリエステルを構成するポリエステルセグメントは、単独のポリエステル分子鎖のときのガラス転移温度が40°C以上70°C以下のものが好ましく、50°C以上65°C以下のものがより好ましい。ガラス転移温度が40°C以上であることにより、定着時にポリエステルセグメント同士が適度に凝集して、ホットオフセット現象を発生させることのないトナー画像を形成することができる。また、ガラス転移温度が70°C以下であることにより、定着時におけるスチレンアクリル共重合体樹脂の溶融を阻害することがなく、従来よりも低い温度でのトナー画像を溶融させる低温定着のトナーを作製する上で好ましいものである。また、スチレンアクリル変性ポリエステルを構成するポリエステルセグメントは、単独のポリエステル分子鎖のときの重量平均分子量Mwが1,500以上60,000以下のものが好ましく、3,000以上40,000以下のものがより好ましい。重量平均分子量を1,500以上とすることで、トナー樹脂全体に適度な凝集力を付与させることができ、定着時にホットオフセット現象を発生させることのないトナー画像を形成することができる。また、重量平均分子量を60,000以下とすることで、短時間の加熱で十分な溶融が行えるとともに、冷却により強固な定着画像を形成することができる。したがって、低温定着によるトナー画像形成を行う上で好ましいものにしている。本発明で用いられるスチレンアクリル変性ポリエステルを構成するスチレンアクリル共重合体セグメントは、単独のスチレンアクリル共重合体分子鎖のときのガラス転移温度Tgが、後述するコア粒子と同様、35°C以上60°C以下のものが好ましく、30°C以上50°C以下のものがより好ましい。また、スチレンアクリル共重合体セグメントは、単独のスチレンアクリル共重合体分子鎖のときの重量平均分子量Mwが後述するコア粒子と同様、2,000~100,000が好ましい。上記1~3の形成方法によりスチレンアクリル変性ポリエステルを形成する場合、ポリエステルセグメントとスチレンアクリル共重合体セグメントを分子結合させる化合物が用いられている。この化合物は、上記1の形成方法ではポリエステルセグメントに残存するカルボキシ基-COOHあるいはヒドロキシ基-OHと反応可能な部位とビニル系単量体と反応可能な部位を有する化合物が該当するものである。また、上記2の形成方法では多価カルボン酸と多価アルコールの他に、スチレンアクリル共重合体セグメントと反応可能な部位と多価カルボン酸や多価アルコールと反応可能な部位を有する化合物が該当するものである。さらに、上記3の形成方法ではポリエステルセグメントと結合可能な部位とスチレンアクリル共重合体セグメントと結合可能な部位を有する化合物に該当するものである。この化合物は、ポリエステルセグメントに残存するカルボキシ基-COOHあるいはヒドロキシ基-OH等と縮合反応が行える官能基と、スチレンアクリル共重合体セグメントと付加反応が行える炭素-炭素二重結合等の不飽和構造を有するものである。この様な化合物の具体例としては、たとえば、アクリル酸、メタクリル酸、フマル酸、マレイン酸等のカルボキシ基を有するビニル系化合物や無水マレイン酸等のビニル系のカルボン酸無水物等がある。ポリエステルセグメントとスチレンアクリル共重合体セグメントを分子結合させる化合物の使用量は、スチレンアクリル変性ポリエステルの形成に使用される化合物の総和を100質量とすると、0.1質量以上5.0質量以下が好ましく、0.5質量以上3.0質量以下がより好ましい。ここで、スチレンアクリル変性ポリエステル形成に使用する化合物は、ポリエステルセグメント、スチレン系単量体、アクリル酸エステル系単量体、及び、ポリエステルセグメントとスチレンアクリル共重合体セグメントを分子結合させる化合物である。また、本発明で用いられるスチレンアクリル変性ポリエステルを形成する際のスチレン系単量体とアクリル酸エステル系単量体の使用量は、前述した総和を100質量とすると、合計で5質量以上30質量以下とするのが好ましい。すなわち、前述したスチレンアクリル変性ポリエステル分子に占めるスチレンアクリル共重合体セグメントの比率質量比と一致するものである。本発明で使用されるスチレンアクリル変性ポリエステルを構成するポリエステルセグメントは、公知の多価カルボン酸と多価アルコールを触媒の存在下で重縮合反応させることにより形成するものである。ポリエステルセグメントは、原料として使用される前述の多価カルボン酸や多価アルコールの誘導体を用いることも可能で、多価カルボン酸誘導体には多価カルボン酸のアルキルエステルや酸無水物、酸塩化物等がある。また、多価アルコール誘導体には、多価アルコールのエステル化合物やヒドロキシカルボン酸等がある。以下、ポリエステルセグメントの形成に使用可能な多価カルボン酸と多価アルコールの具体例について説明する。先ず、多価カルボン酸としては、脂肪族ジカルボン酸や芳香族ジカルボン酸と呼ばれる公知の2価カルボン酸や3価以上のカルボン酸が挙げられる。2価のカルボン酸の具体例としては、たとえば、シュウ酸、コハク酸、マレイン酸、アジピン酸、β-メチルアジピン酸、アゼライン酸、セバシン酸、ノナンジカルボン酸、デカンジカルボン酸、ウンデカンジカルボン酸、ドデカンジカルボン酸フマル酸、シトラコン酸、ジグリコール酸、シクロヘキサン-3,5-ジエン-1,2-ジカルボン酸、リンゴ酸、クエン酸、マロン酸、ピメリン酸、酒石酸フタル酸、イソフタル酸、テレフタル酸、テトラクロロフタル酸、クロロフタル酸、ニトロフタル酸、ヘキサヒドロテレフタル酸p-カルボキシフェニル酢酸、p-フェニレン二酢酸、m-フェニレンジグリコール酸、p-フェニレンジグリコール酸、o-フェニレンジグリコール酸、ジフェニル酢酸ジフェニル-p,p’-ジカルボン酸、ナフタレン-1,4-ジカルボン酸、ナフタレン-1,5-ジカルボン酸、ナフタレン-2,6-ジカルボン酸、アントラセンジカルボン酸、ドデセニルコハク酸等がある。また、3価以上のカルボン酸の具体例としては、たとえば、トリメリット酸、ピロメリット酸、ナフタレントリカルボン酸、ナフタレンテトラカルボン酸、ピレントリカルボン酸、ピレンテトラカルボン酸等がある。上記多価カルボン酸の中でも、フマル酸、マレイン酸、メサコン酸等の分子構造中に炭素-炭素の不飽和結合を有する脂肪族不飽和ジカルボン酸を用いてポリエステルセグメントを形成することにより、以下の様な効果が奏されるものと考えられるので好ましい。すなわち、シェルを形成する際、均一な厚さを有し、表面が平滑な薄層のシェルをより確実に形成することができるので、耐熱保管性と低温定着性を両立させたトナーをより確実に作製することが可能になる。これは、ポリエステル分子中に炭素-炭素の不飽和結合が存在することで、ポリエステル樹脂粒子がスチレンアクリル樹脂を含有するコア粒子表面へ付着し易くなる環境が形成されるためと考えられる。これは、ポリエステル樹脂は一般に疎水性の性質を有するので、後述する乳化会合法でトナー粒子を製造する際、コア粒子が存在する水系媒体中ではポリエステル樹脂粒子同士が凝集して、コア粒子表面への付着がほとんど行えない。しかしながら、ポリエステル分子中に炭素-炭素の不飽和結合が存在することにより、不飽和結合間の極性の作用でポリエステル樹脂に親水性が付与され、ポリエステル樹脂粒子同士の凝集が回避されてコア粒子表面への付着が行える様になるものと考えられる。また、ポリエステル樹脂に親水性が付与されることにより、ポリエステル分子鎖が水系媒体に向かって配向し易い形態を採り易くなり、水系媒体に配向した形態でポリエステル樹脂粒子がコア粒子表面へ付着することも考えられる。その結果、ポリエステル樹脂粒子をコア粒子表面へ均一な厚さで緻密に付着させることが可能になり、コア粒子表面にシェルの薄層を形成することができるものと推測される。さらに、シェルのスチレンアクリル変性ポリエステルを構成するスチレンアクリル共重合体セグメントとコア粒子を構成するスチレンアクリル共重合体樹脂の間での親和性により、シェルのコア粒子表面への配向を促進させるものと考えられる。この様に、ポリエステル分子中に炭素-炭素の不飽和結合を存在させることにより、ポリエステル分子にある程度の親水性が付与され、ポリエステル樹脂粒子がコア粒子表面へ付着し易い環境が形成されるので、シェルの薄層形成が促進されるものと推測される。また、前述のポリエステルセグメントとスチレンアクリル共重合体セグメントを分子結合させるための化合物を用意せずにポリエステルセグメントとスチレンアクリル共重合体セグメントが分子結合した構造を形成することができるメリットがある。したがって、スチレンアクリル変性ポリエステルを作製する際に必要な化合物の種類を少なくして、樹脂の生産工程を簡素化させて生産性向上に寄与するので好ましいものである。この様な脂肪族不飽和ジカルボン酸は、下記一般式Aで表される構造のものが好ましい。すなわち、一般式A;HOOC-CR1=CR2n-COOH上記式中のR1とR2は、水素原子、メチル基またはエチル基であり、互いに同じものであっても異なるものであってもよい。また、nは1または2の整数である。また、ポリエステルセグメント形成に使用される全多価カルボン酸に対する一般式Aで表される脂肪族不飽和地カルボン酸の割合が25モル以上75モル以下のものが好ましく、30モル以上60モル以下のものがより好ましい。次に、多価アルコールの具体例について説明する。上記ポリエステルセグメントの形成に使用可能な多価アルコールとしては、公知の2価アルコールや3価以上のアルコールが挙げられる。2価アルコールの具体例としては、たとえば、エチレングリコール、プロピレングリコール、ブタンジオール、ジエチレングリコール、ヘキサンジオール、シクロヘキサンジオール、オクタンジオール、デカンジオール、ドデカンジオールビスフェノールAのエチレンオキサイド付加物、ビスフェノールAのプロピレンオキサイド付加物等がある。また、3価以上のアルコールの具体例としては、たとえば、グリセリン、ペンタエリスリトール、ヘキサメチロールメラミン、ヘキサエチロールメラミン、テトラメチロールベンゾグアナミン等がある。また、ポリエステルセグメントは、触媒の存在下で多価カルボン酸と多価アルコールを重縮合反応させて形成するが、触媒は公知のものを使用することが可能である。次に、スチレンアクリル共重合体セグメントを形成する化合物について説明する。本発明では、シェル用樹脂を後述するコア粒子に対して親和性を発現して両者を強固に結合させるため、また、コア粒子表面にシェルをむらなく均一な厚さに形成するため、シェル用の樹脂にスチレンアクリル変性ポリエステルを用いるものである。本発明で使用されるスチレンアクリル変性ポリエステルを構成するポリエステルセグメントは、少なくとも、スチレン系単量体とアクリル酸エステル系単量体を付加重合させて形成されるものである。ここでいうスチレン系単量体は、CH2=CH-C6H5の構造式で表されるスチレンの他に、スチレン構造中に公知の側鎖や官能基を有する構造のものを含むものである。また、ここでいうアクリル酸エステル系単量体は、CH2=CHCOORRはアルキル基で表されるアクリル酸エステル化合物やメタクリル酸エステル化合物の他に、アクリル酸エステル誘導体やメタクリル酸エステル誘導体等の構造中に公知の側鎖や官能基を有するビニル系エステル化合物を含むものである。以下に、スチレンアクリル共重合体セグメントの形成が可能なスチレン系単量体とアクリル酸エステル系単量体の具体例を示すが、本発明で使用されるスチレンアクリル共重合体セグメントの形成に使用可能なものは以下に示すものに限定されるものではない。先ず、スチレン系単量体の具体例としては、たとえば、以下のものがある。すなわち、スチレン、o-メチルスチレン、m-メチルスチレン、p-メチルスチレン、α-メチルスチレン、p-フェニルスチレン、p-エチルスチレン、2,4-ジメチルスチレン、p-tert-ブチルスチレン、p-n-ヘキシルスチレン、p-n-オクチルスチレン、p-n-ノニルスチレン、p-n-デシルスチレン、p-n-ドデシルスチレン等。また、アクリル酸エステル系単量体の具体例としては、以下に示すアクリル酸エステル単量体とメタクリル酸エステル単量体が代表的なもので、アクリル酸エステル単量体には、たとえば、以下のものが挙げられる。すなわち、アクリル酸メチル、アクリル酸エチル、アクリル酸イソプロピル、アクリル酸n-ブチル、アクリル酸t-ブチル、アクリル酸イソブチル、アクリル酸n-オクチル、アクリル酸2-エチルヘキシル、アクリル酸ステアリル、アクリル酸ラウリル、アクリル酸フェニル等。メタクリル酸エステル単量体には、たとえば、以下のものが挙げられる。すなわち、メタクリル酸メチル、メタクリル酸エチル、メタクリル酸n-ブチル、メタクリル酸イソプロピル、メタクリル酸イソブチル、メタクリル酸t-ブチル、メタクリル酸n-オクチル、メタクリル酸2-エチルヘキシル、メタクリル酸ステアリル、メタクリル酸ラウリル、メタクリル酸フェニル、メタクリル酸ジエチルアミノエチル、メタクリル酸ジメチルアミノエチル等。これらのアクリル酸エステル単量体あるいはメタクリル酸エステル単量体は、1種類単独で使用することができる他に、2種以上を組み合わせて使用することも可能である。すなわち、スチレン単量体と2種類以上のアクリル酸エステル単量体を用いて共重合体を形成すること、スチレン単量体と2種類以上のメタクリル酸エステル単量体を用いて共重合体を形成すること、あるいは、スチレン単量体とアクリル酸エステル単量体及びメタクリル酸エステル単量体とを併用して共重合体を形成することのいずれも可能である。また、スチレンアクリル共重合体セグメントを形成する際、これらスチレン系単量体とアクリル酸エステル系単量体の相対的な比率は、下記に示すFOX式で算出されるガラス転移温度Tgが35°Cから60°Cの範囲、より好ましくは30°Cから50°Cの範囲となる様に調整することが好ましい。FOX式:1/Tg=ΣWx/Tgx上記式中のWxは単量体xの質量分率、Tgxは単量体xの単独重合体のガラス転移温度を表すものである。なお、ここでは、前述のポリエステルセグメントとスチレンアクリル共重合体セグメントを分子結合させた構造を形成する化合物はガラス転移温度を算出する際には使用しないものとする。次に、本発明で使用されるスチレンアクリル変性ポリエステル樹脂を含有するシェル用樹脂の物性について説明する。本発明で用いられるシェル用樹脂は、低温定着性や定着分離性等の定着性の観点から、また、耐熱保管性や耐ブロッキング性等の耐熱性の観点から、ガラス転移温度は50°Cから70°Cが好ましく、50°Cから65°Cがより好ましい。また、同様の観点から、軟化点温度は80°Cから110°Cが好ましい。シェル用樹脂のガラス転移温度は、たとえば、ASTM米国材料試験協会規格D3418-82で規定される方法DSC法により測定が可能である。また、シェル用樹脂の軟化点温度の測定は、たとえば、次の手順で行う。先ず、20°C±1°C、50RH±5RHの環境下で、シェル用樹脂1.1gをシャーレに入れて平らにならし、12時間以上放置する。次に、市販の成形機SSP-10A島津製作所社製で3.82×107Pa3820kg/cm2の加圧を30秒間行って、直径1cmの円柱型の成形サンプルを作成する。次に、この成形サンプルを24°C±5°C、50RH±20RHの環境下で、市販のフローテスターCFT-500D島津製作所社製により、円柱型ダイの穴1mm径×1mmより直径1cmのピストンを用いて予熱終了時より押し出しを行う。このときの条件を、荷重196N20kgf、開始温度60°C、予熱時間300秒間、昇温速度6°C/分とし、昇温法の溶融温度測定方法でオフセット値5mmの設定で測定したオフセット法温度Toffsetをシェル用樹脂の軟化点温度とする。次に、本発明で作製されるトナーを構成するコア粒子について説明する。本発明で作製されるトナーを構成するコア粒子は、少なくとも分子構造中にエステル基を有するビニル系重合性単量体を用いて形成されるスチレンアクリル共重合体を結着樹脂として含有するものである。このスチレンアクリル共重合体は、たとえば、分子構造中にエステル基を有するビニル系重合性単量体の質量比を25質量以上40質量以下にして重合反応を行うことで作製することができる。ところで、本発明ではコア粒子表面にうすくて均一な厚さのシェルを形成して、低温定着性と耐熱保存性を両立し、しかも、耐久性に優れたトナー粒子を作製することを可能にしている。この様な性能のトナー粒子を作製する条件の1つに表面が平滑なコア粒子を作製することがある。コア粒子表面を平滑化する方法としては、たとえば、乳化会合法でコア粒子を作製する際、樹脂粒子を凝集、融着する工程で加熱温度と融着時間を制御する方法が挙げられる。すなわち、樹脂粒子を凝集、融着する工程で、加熱温度を高めに設定し融着時間を長めに設定することにより、樹脂粒子の凝集物が丸みを帯びた形状のコア粒子となり、表面も平滑なものになってくる。また、樹脂粒子を凝集、融着する工程の他に、この工程の後に引き続き反応系を加熱処理する熟成工程における加熱温度を高めに設定し、処理時間を長めに設定することもコア粒子表面を平滑なものにする上で好ましい対応になる。コア粒子に含有されるスチレンアクリル共重合体についてさらに説明する。前述した様に、本発明でコア粒子に含有されるスチレンアクリル共重合体は、分子構造中にエステル基を有するビニル系重合性単量体を用いて形成されるものであるが、分子構造中にエステル基を有するビニル系重合性単量体の代表的なものについて説明する。先ず、本発明でいうスチレンアクリル共重合体は、少なくとも、後述するスチレン系単量体とアクリル酸エステル系単量体を用いて、ラジカル重合を行うことにより形成されるものである。ここで、スチレン系単量体とは、CH2=CH-C6H5の構造式で表されるスチレンの他、スチレン構造中に公知の側鎖や官能基を有する構造のものも含まれるものである。また、アクリル酸エステル系単量体とは、エステル結合を有する官能基を側鎖に有するものである。具体的には、CH2=CHCOORRはアルキル基で表されるアクリル酸エステル単量体の他、CH2=CCH3COORRはアルキル基で表されるメタクリル酸エステル単量体等のビニル系エステル化合物が含まれる。すなわち、アクリル酸エステル系単量体が、本発明でいう分子構造中にエステル基を有するビニル系重合性単量体に該当するものであり、代表的なものとして、アクリル酸エステル化合物とメタクリル酸エステル化合物が挙げられる。以下に、スチレンアクリル共重合体を形成することが可能なスチレン系単量体とアクリル酸エステル系単量体の具体例を示すが、本発明で使用されるトナーのコア粒子を形成するのに使用可能なものは以下に示すものに限定されるものではない。先ず、スチレン系単量体には、たとえば、以下のものが挙げられる。すなわち、スチレン、o-メチルスチレン、m-メチルスチレン、p-メチルスチレン、α-メチルスチレン、p-フェニルスチレン、p-エチルスチレン、2,4-ジメチルスチレン、p-tert-ブチルスチレン、p-n-ヘキシルスチレン、p-n-オクチルスチレン、p-n-ノニルスチレン、p-n-デシルスチレン、p-n-ドデシルスチレン等。また、アクリル酸エステル系単量体は、以下に示すアクリル酸エステル単量体とメタクリル酸エステル単量体が代表的なもので、アクリル酸エステル単量体には、たとえば、以下のものが挙げられる。すなわち、アクリル酸メチル、アクリル酸エチル、アクリル酸イソプロピル、アクリル酸n-ブチル、アクリル酸t-ブチル、アクリル酸イソブチル、アクリル酸n-オクチル、アクリル酸2-エチルヘキシル、アクリル酸ステアリル、アクリル酸ラウリル、アクリル酸フェニル等メタクリル酸エステル単量体には、たとえば、以下のものが挙げられる。すなわち、メタクリル酸メチル、メタクリル酸エチル、メタクリル酸n-ブチル、メタクリル酸イソプロピル、メタクリル酸イソブチル、メタクリル酸t-ブチル、メタクリル酸n-オクチル、メタクリル酸2-エチルヘキシル、メタクリル酸ステアリル、メタクリル酸ラウリル、メタクリル酸フェニル、メタクリル酸ジエチルアミノエチル、メタクリル酸ジメチルアミノエチル等。これらのアクリル酸エステル単量体あるいはメタクリル酸エステル単量体は、1種類単独で使用することができる他に、2種以上を組み合わせて使用することも可能である。すなわち、スチレン単量体と2種類以上のアクリル酸エステル単量体を用いて共重合体を形成すること、スチレン単量体と2種類以上のメタクリル酸エステル単量体を用いて共重合体を形成すること、あるいは、スチレン単量体とアクリル酸エステル単量体及びメタクリル酸エステル単量体とを併用して共重合体を形成することのいずれも可能である。本発明では、上述のアクリル酸エステル単量体やメタクリル酸エステル単量体に代表される分子構造中にエステル基を有するビニル系重合性単量体の質量比を25質量以上40質量以下にして形成されるスチレンアクリル共重合体を用いてコア粒子を形成する。また、スチレンアクリル共重合体には、上述したスチレン単量体とアクリル酸エステル単量体のみで形成された共重合体の他に、これらスチレン単量体とアクリル酸エステル単量体に加えて一般のビニル系単量体を併用して形成されるものもある。以下に本発明でいうスチレンアクリル共重合体を形成する際に併用可能なビニル系単量体を例示するが、併用可能なビニル系単量体は以下に示すものに限定されるものではない。1オレフィン類エチレン、プロピレン、イソブチレン等2ビニルエステル類プロピオン酸ビニル、酢酸ビニル、ベンゾエ酸ビニル等3ビニルエーテル類ビニルメチルエーテル、ビニルエチルエーテル等4ビニルケトン類ビニルメチルケトン、ビニルエチルケトン、ビニルヘキシルケトン等5N-ビニル化合物類N-ビニルカルバゾール、N-ビニルインドール、N-ビニルピロリドン等6その他ビニルナフタレン、ビニルピリジン等のビニル化合物類、アクリロニトリル、メタクリロニトリル、アクリルアミド等のアクリル酸あるいはメタクリル酸誘導体等また、以下に示す多官能性ビニル類を使用して、架橋構造の樹脂を作製することも可能である。多官能性ビニル類の具体例を以下に示す。すなわち、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレート等さらに、以下に示す様な側鎖にイオン性解離基を有するビニル系単量体を使用することも可能であり、イオン性解離基の具体例としては、たとえば、カルボキシル基、スルホン酸基、リン酸基等が挙げられる。以下にこれらイオン性解離基を有するビニル系単量体の具体例を示す。先ず、カルボキシル基を有するビニル系単量体の具体例としては、アクリル酸、メタクリル酸、マレイン酸、イタコン酸、ケイ皮酸、フマル酸、マレイン酸モノアルキルエステル、イタコン酸モノアルキルエステル等がある。また、スルホン酸基を有するビニル系単量体の具体例としては、たとえば、スチレンスルホン酸、アリルスルホコハク酸、2-アクリルアミド-2-メチルプロパンスルホン酸等がある。さらに、リン酸基を有するビニル系単量体の具体例としては、たとえば、アシドホスホオキシエチルメタクリレートや3-クロロ-2-アシドホスホオキシプロピルメタクリレート等がある。本発明に使用されるスチレンアクリル系共重合体を形成する場合、スチレン単量体及びアクリル酸エステル単量体の含有量は特に限定されるものではなく、結着樹脂の軟化点温度やガラス転移温度を調整する観点から適宜調整することが可能である。具体的には、スチレン単量体の含有量は、ラジカル重合性単量体全体に対し40~95質量が好ましく、50~80質量がより好ましいとされる。また、アクリル酸エステル単量体の含有量は、ラジカル重合性単量体全体に対し5~60質量が好ましく、10~50質量がより好ましいとされる。ラジカル重合により形成されるスチレンアクリル共重合体の分子量は、重量平均分子量Mwで2,000~1,000,000が好ましい。また、数平均分子量Mnは1,000~100,000が好ましい。また、分子量分布Mw/Mnは1.5~100が好ましく、1.8~70がより好ましい。スチレンアクリル共重合体の重量平均分子量Mw、数平均分子量Mn及び分子量分布Mw/Mnを上記範囲にすることにより、作製したトナーを用いてプリント作製を行ったときに定着工程でオフセット現象の発生の抑止に効果がある。また、ラジカル重合により形成されるスチレンアクリル系共重合体のガラス転移点温度は30~70°Cが好ましく、また、軟化点温度は80~170°Cが好ましい。ガラス転移点温度及び軟化点温度が上記の範囲であることによって、良好な定着性が得られる。なお、トナーを構成する樹脂の数平均分子量Mn、重量平均分子量Mwは分子量測定方法により算出することができる。以下に、分子量測定方法の代表例の1つであるテトラヒドロフランTHFをカラム溶媒として用いるゲルパーミエーションクロマトグラフ法GPCによる分子量測定手順を説明する。具体的には、測定試料を1mgに対してTHF脱気処理したものを使用を1ml添加し、室温下にてマグネチックスターラを用いて撹拌処理して充分に溶解させる。次に、ポアサイズ0.45μm~0.50μmのメンブランフィルタで処理した後、GPC装置に注入する。GPCの測定条件は、40°Cにてカラムを安定化させ、THFを毎分1mlの流速で流し、1mg/mlの濃度の試料を約100μl注入して測定する。カラムとしては、市販のポリスチレンジェルカラムを組み合わせて使用することが好ましい。たとえば、昭和電工社製のShodexGPCKF-801、802、803、804、805、806、807の組み合せや、東ソー社製のTSKgelG1000H、G2000H、G3000H、G4000H、G5000H、G6000H、G7000H、TSKguardcolumnの組み合せ等がある。検出器としては、屈折率検出器RI検出器、あるいはUV検出器が好ましく用いられる。試料の分子量測定では、試料の有する分子量分布を単分散のポリスチレン標準粒子を用いて作成した検量線を用いて算出する。検量線作成用のポリスチレンとしては10点程度用いることが好ましい。分子量測定は、たとえば、下記の測定条件の下で行うことができる。測定条件装置:HLC-8020東ソー社製カラム:GMHXLx2、G2000HXLx1検出器:RI及びUVの少なくともいずれか一方溶出液流速:1.0ml/分試料濃度:0.01g/20ml試料量:100μl検量線:標準ポリスチレンにて作製以上の様に、本発明で作製されるトナーは、スチレンアクリル共重合体樹脂を含有するコア粒子表面にポリエステル分子鎖にスチレンアクリル共重合体分子鎖を分子結合させた構造の変性ポリエステル樹脂を付着、被覆したコアシェルトナーである。次に、本発明に係るトナーの製造方法について説明する。本発明で作製されるトナーは、前述した様に、スチレンアクリル共重合体樹脂を含有するコア粒子表面をポリエステル分子鎖にスチレンアクリル共重合体分子鎖を分子結合させた変性ポリエステル樹脂で被覆したコアシェル構造のトナーである。本発明に係るトナーの製造方法は、重合性単量体を重合させ、同時に、形状や大きさを制御しながら粒子形成を行ういわゆる重合法と呼ばれるものである。重合法では、その製造工程で粒子の形状や径を制御しながらトナー粒子を形成することが可能で、微小なドット画像を忠実に再現することが可能な小径トナーの作製に最適である。本発明は重合法により、コア粒子表面に前述の変性ポリエステル樹脂を含有するシェルを被覆させてコアシェルトナーを作製するものである。具体的には、乳化重合法や懸濁重合法により予め100nm前後の樹脂粒子を形成し、この樹脂粒子を凝集、融着させてトナー粒子を形成する乳化会合法が好ましいものとして挙げられる。乳化会合法では、樹脂粒子の凝集融着工程やその後に続く熟成工程の条件を制御して平滑な表面のコア粒子を作製することができる。以下、乳化会合法によるコアシェル構造のトナー作製例を説明する。乳化会合法では概ね以下の様な手順を経てトナーを作製する。すなわち、1コア形成用樹脂粒子分散液の作製工程2着色剤粒子分散液の作製工程3コア用樹脂粒子の凝集融着工程4第1熟成工程5シェル化工程6第2熟成工程7冷却工程8洗浄工程9乾燥工程10外添剤処理工程本発明では、前述した様に、コア粒子を作製する際、凝集融着工程で加熱温度を高めに設定し融着時間を長めに設定することにより、凝集樹脂粒子が丸みを帯びた形状になり、同時に平滑な表面が形成される。また、凝集融着工程の後に引き続き反応系を加熱処理する熟成工程の加熱温度を高めに設定し時間を長めにすることでも、平滑な表面のコア粒子を作製することができる。以下、各工程について説明する。1樹脂粒子分散液の作製工程この工程は、コア用の樹脂粒子を形成する重合性単量体を水系媒体中に投入して重合を行って120nm程度の大きさの樹脂粒子を形成する工程である。本発明では、この工程で、少なくともスチレン単量体とアクリル酸エステル単量体を水系媒体中へ投入、分散させ、重合開始剤によりこれら重合性単量体を重合させることによりスチレンアクリル共重合体の樹脂粒子を作製する。この様にしてコア用の樹脂粒子を形成する。2着色剤粒子分散液の作製工程水系媒体中に着色剤を分散させ、110nm程度の大きさの着色剤粒子分散液を作製する工程である。3コア用樹脂粒子の凝集融着工程コア粒子の形成この工程は、水系媒体中で前述の樹脂粒子と着色剤粒子を凝集させ、凝集させると同時にこれら粒子を融着させてコア粒子を作製する工程である。この工程では、樹脂粒子と着色剤粒子とを混合させた水系媒体中に、アルカリ金属塩やアルカリ土類金属塩等を凝集剤として添加した後、樹脂粒子のガラス転移温度以上の温度で加熱して凝集を進行させ、同時に樹脂粒子同士を融着させる。具体的には、前述の手順で作製した樹脂粒子と着色剤粒子とを反応系に添加し、塩化マグネシウム等の凝集剤を添加することにより、樹脂粒子と着色剤粒子とを凝集させると同時に粒子同士が融着して凝集樹脂粒子コア粒子が形成される。そして、コア粒子の大きさが目標の大きさになった時に、食塩水等の塩を添加して凝集を停止させる。この工程では、加熱温度を高めに設定し、融着時間を長めに設定すると、凝集樹脂粒子コア粒子は丸みを帯びた形状になり、同時に表面が平滑になってくる。この様にして、表面が平滑なコア粒子を作製することが可能である。4第1熟成工程この工程は、上記凝集融着工程に引き続き、反応系を加熱処理することによりコア粒子の形状を所望の形状にするまで熟成を行う工程である。この工程でも、加熱温度を高めに設定し、処理時間を長めに設定することにより、表面が平滑なコア粒子を作製することが可能である。5シェル化工程この工程は、第1熟成工程で形成されたコア粒子の分散液中に、前述した方法で作製したシェル形成用樹脂粒子を添加し、当該樹脂粒子でコア粒子表面を被覆してシェルを形成する工程である。具体的には、ポリエステル分子鎖にスチレンアクリル共重合体分子鎖を分子結合させた変性ポリエステルの樹脂粒子を添加してシェルを形成するもので、当該変性ポリエステルにより、コア粒子に対して強固な接着力を有するシェルを形成することができる。すなわち、シェル形成用の樹脂にポリエステル分子鎖にスチレンアクリル共重合体分子鎖を分子結合させた変性ポリエステルを用いるので、シェル形成用の樹脂はコア粒子表面に対して適度な親和性を発現して強固な接着力を発現することができる。また、シェル形成用樹脂粒子間で分散性を適度に発現することができる。すなわち、スチレンアクリル共重合体のセグメントが存在することでポリエステル同士の親和性が緩和され、シェル形成用樹脂粒子間で分散性が発現されると考えられ、シェル形成用樹脂粒子同士の凝集が回避され、コア粒子表面へのムラのない付着を促進させる。この様に、ポリエステル分子鎖にスチレンアクリル共重合体分子鎖を分子結合させた変性ポリエステル樹脂を用いることにより、コア粒子に対して強固な接着力を有し、かつ、ムラなく均一な厚さでシェル形成を行うことを可能にしている。6第2熟成工程この工程は、上記シェル化工程に引き続き、反応系を加熱処理することにより、コア粒子表面へのシェルの被覆を強化するとともに、トナー母体粒子の形状が所望の形状になるまで熟成を行う工程である。7冷却工程この工程は、前記トナー母体粒子の分散液を冷却処理急冷処理する工程である。冷却処理条件としては、1~20°C/minの冷却速度で冷却する。冷却処理方法としては特に限定されるものではなく、反応容器の外部より冷媒を導入して冷却する方法や、冷水を直接反応系に投入して冷却する方法を例示することができる。8洗浄工程この工程は、上記工程で所定温度まで冷却されたトナー母体粒子分散液からトナー母体粒子を固液分離する工程と、固液分離されてウェットのケーキ状集合体にしたトナー母体粒子表面から界面活性剤や凝集剤等の付着物を除去するための洗浄工程から構成される。洗浄処理は、ろ液の電気伝導度がたとえば10μS/cmレベルになるまで水洗処理を行うものである。ろ過処理方法としては、遠心分離法、ヌッチェ等を使用して行う減圧濾過法、フィルタプレス等を使用するろ過法等、公知の処理方法があり、特に限定されるものではない。9乾燥工程この工程は、洗浄処理されたトナー母体粒子を乾燥処理し、乾燥したトナー母体粒子を得る工程である。この工程で使用される乾燥機としては、スプレイドライヤ、真空凍結乾燥機、減圧乾燥機等の公知の乾燥機が挙げられ、静置棚乾燥機、移動式棚乾燥機、流動層乾燥機、回転式乾燥機、撹拌式乾燥機等を使用することも可能である。また、乾燥処理されたトナー母体粒子に含有される水分量は、5質量以下であることが好ましく、更に好ましくは2質量以下とされる。なお、乾燥処理されたトナー母体粒子同士が弱い粒子間引力で凝集している場合には、当該凝集体を解砕処理してもよい。ここに、解砕処理装置としては、ジェットミル、ヘンシェルミキサ、コーヒーミル、フードプロセッサ等の機械式の解砕装置を使用することができる。10外添剤処理工程この工程は、乾燥処理したトナー母体粒子表面へ必要に応じ外添剤を添加、混合してトナーを作製する工程である。本発明では、この工程で少なくとも個数平均1次粒径50nm以上150nmの単分散球状粒子を外添剤として添加するものである。以上の工程を経て、乳化会合法によりコアシェル構造のトナーを作製することが可能である。そして、上述した理由により、本発明に係るコアシェル構造のトナーは乳化会合法で作製することが好ましい。次に、本発明で作製されるトナーで使用可能な着色剤について、具体例を挙げて説明する。先ず、本発明に係るトナーに使用可能な着色剤としては公知のものが挙げられる。具体的な着色剤を以下に示す。黒色の着色剤としては、たとえば、ファーネスブラック、チャンネルブラック、アセチレンブラック、サーマルブラック、ランプブラック等のカーボンブラック、更にマグネタイト、フェライト等の磁性粉も使用可能である。マゼンタもしくはレッド用の着色剤としては、C.I.ピグメントレッド2、同3、同5、同6、同7、同15、同16、同48:1、同53:1、同57:1、同60、同63、同64、同68、同81、同83、同87、同88、同89、同90、同112、同114、同122、同123、同139、同144、同149、同150、同163、同166、同170、同177、同178、同184、同202、同206、同207、同209、同222、同238、同269等がある。また、オレンジもしくはイエロー用の着色剤としては、C.I.ピグメントオレンジ31、同43、C.I.ピグメントイエロー12、同14、同15、同17、同74、同83、同93、同94、同138、同155、同162、同180、同185等がある。さらに、グリーンもしくはシアン用の着色剤としては、C.I.ピグメントブルー2、同3、同15、同15:2、同15:3、同15:4、同16、同17、同60、同62、同66、C.I.ピグメントグリーン7等がある。また、染料としては、C.I.ソルベントレッド1、同49、同52、同58、同63、同111、同122、C.I.ソルベントイエロー2、同6、同14、同15、同16、同19、同21、同33、同44、同56、同61、同77、同79、同80、同81、同82、同93、同98、同103、同104、同112、同162、C.I.ソルベントブルー25、同36、同60、同70、同93、同95等がある。これらの着色剤は必要に応じて単独もしくは2つ以上を選択併用することも可能である。また、着色剤の添加量はトナー全体に対して1~30質量、好ましくは2~20質量の範囲で、これらの混合物も用いることができる。数平均1次粒子径は種類により多様であるが、概ね10~200nm程度が好ましい。次に、本発明に係るトナーに使用可能な外添剤について説明する。本発明に係るトナーは、前述した様に、その製造工程で乾燥処理を施したトナー母体粒子表面へ必要に応じて外添剤を添加、混合してトナーを作製することが可能である外添剤処理工程。この外添剤処理工程では、外部添加剤=外添剤として数平均1次粒径が4~800nmの無機微粒子や有機微粒子等の粒子を添加してトナーが作製される。外添剤の添加により、トナーの流動性や帯電性が改良され、また、クリーニング性の向上等が実現される。外添剤の種類は特に限定されるものではなく、たとえば、以下に例示する公知の無機微粒子や有機微粒子、及び、滑剤がある。無機微粒子としては、従来公知のものを使用することが可能で、たとえば、シリカ、チタニア、アルミナ、チタン酸ストロンチウム微粒子等が好ましい。また、必要に応じてこれらの無機微粒子を疎水化処理したものも使用することができる。シリカ微粒子の具体例としては、たとえば、日本アエロジル社製の市販品R-805、R-976、R-974、R-972、R-812、R-809、ヘキスト社製のHVK-2150、H-200、キャボット社製の市販品TS-720、TS-530、TS-610、H-5、MS-5等がある。チタニア微粒子としては、たとえば、日本アエロジル社製の市販品T-805、T-604、テイカ社製の市販品MT-100S、MT-100B、MT-500BS、MT-600、MT-600SS、JA-1、富士チタン社製の市販品TA-300SI、TA-500、TAF-130、TAF-510、TAF-510T、出光興産社製の市販品IT-S、IT-OA、IT-OB、IT-OC等がある。アルミナ微粒子としては、たとえば、日本アエロジル社製の市販品RFY-C、C-604、石原産業社製の市販品TTO-55等がある。また、有機微粒子としては数平均一次粒子径が10~2000nm程度の球形の有機微粒子を使用することができる。具体的には、スチレンやメチルメタクリレートなどの単独重合体やこれらの共重合体を使用することができる。また、クリーニング性や転写性をさらに向上させるために滑剤を使用することも可能で、たとえば、以下の様な高級脂肪酸の金属塩がある。すなわち、ステアリン酸の亜鉛、アルミニウム、銅、マグネシウム、カルシウム等の塩、オレイン酸の亜鉛、マンガン、鉄、銅、マグネシウム等の塩、パルミチン酸の亜鉛、銅、マグネシウム、カルシウム等の塩、リノール酸の亜鉛、カルシウム等の塩、リシノール酸の亜鉛、カルシウム等の塩がある。これら外添剤や滑剤の添加量は、トナー全体に対して0.1~10.0質量が好ましい。次に、乳化会合法でトナーを作製する場合に使用される凝集剤、重合開始剤、分散安定剤、界面活性剤等について説明する。本発明では、前述した様に、樹脂粒子や着色剤粒子等を水系媒体に分散させた分散液中で樹脂粒子や着色剤粒子等を凝集、融着させてトナー母体粒子を形成するものである。本発明で使用可能な凝集剤は特に限定されるものではないが、金属塩から選択されるものが好適に使用される。たとえば、ナトリウム、カリウム、リチウム等のアルカリ金属の塩等の1価の金属の塩、例えば、カルシウム、マグネシウム、マンガン、銅等の2価の金属の塩、鉄、アルミニウム等の3価の金属の塩等がある。具体的な塩としては、塩化ナトリウム、塩化カリウム、塩化リチウム、塩化カルシウム、塩化マグネシウム、塩化亜鉛、硫酸銅、硫酸マグネシウム、硫酸マンガン等が挙げられ、これらの中で特に好ましくは2価の金属の塩である。2価の金属の塩を使用すると、より少量で凝集を進めることができる。これらは1種または2種以上を組み合わせて使用してもよい。本発明に係るトナーを構成する結着樹脂を、ビニル系重合性単量体を用いて形成する場合、公知の油溶性あるいは水溶性の重合開始剤を使用することができる。油溶性の重合開始剤としては、具体的には、以下に示すアゾ系またはジアゾ系重合開始剤や過酸化物系重合開始剤がある。すなわち、1アゾ系またはジアゾ系重合開始剤2,2′-アゾビス-2,4-ジメチルバレロニトリル、2,2′-アゾビスイソブチロニトリル、1,1′-アゾビスシクロヘキサン-1-カルボニトリル、2,2′-アゾビス-4-メトキシ-2,4-ジメチルバレロニトリル、アゾビスイソブチロニトリル等2過酸化物系重合開始剤ベンゾイルパーオキサイド、メチルエチルケトンペルオキサイド、ジイソプロピルペルオキシカーボネート、クメンヒドロペルオキサイド、t-ブチルヒドロペルオキサイド、ジ-t-ブチルペルオキサイド、ジクミルペルオキサイド、2,4-ジクロロベンゾイルペルオキサイド、ラウロイルペルオキサイド、2,2-ビス-4,4-t-ブチルペルオキシシクロヘキシルプロパン、トリス-t-ブチルペルオキシトリアジン等また、乳化重合法で樹脂粒子を形成する場合は水溶性ラジカル重合開始剤が使用可能である。水溶性重合開始剤としては、過硫酸カリウム、過硫酸アンモニウム等の過硫酸塩、アゾビスアミノジプロパン酢酸塩、アゾビスシアノ吉草酸及びその塩、過酸化水素等がある。また、樹脂粒子の分子量調整のために、公知の連鎖移動剤を用いることもできる。具体的には、オクチルメルカプタン、ドデシルメルカプタン、tert-ドデシルメルカプタン、n-オクチル-3-メルカプトプロピオン酸エステル、ターピノーレン、四臭化炭素、α-メチルスチレンダイマー等がある。本発明では、水系媒体中に分散させた重合性単量体を重合し、水系媒体中に分散させた樹脂粒子等を凝集、融着させてトナーを作製するので、これらトナー材料を水系媒体中に安定して分散させておく分散安定剤を使用することが好ましい。分散安定剤としては、たとえば、リン酸三カルシウム、リン酸マグネシウム、リン酸亜鉛、リン酸アルミニウム、炭酸カルシウム、炭酸マグネシウム、水酸化カルシウム、水酸化マグネシウム、水酸化アルミニウム、メタケイ酸カルシウム、硫酸カルシウム、硫酸バリウム、ベントナイト、シリカ、アルミナ等のものがある。また、ポリビニルアルコール、ゼラチン、メチルセルロース、ドデシルベンゼンスルホン酸ナトリウム、エチレンオキサイド付加物、高級アルコール硫酸ナトリウム等、一般に界面活性剤として使用されるものも分散安定剤として使用できる。また、水系媒体中で重合性単量体を用いて重合を行なう場合、界面活性剤を使用して前記重合性単量体の油滴を水系媒体中に均一に分散させる必要がある。このとき、使用可能な界面活性剤は、特に限定されるものではないが、たとえば、以下に示すイオン性界面活性剤が好ましいものとして使用できる。イオン性界面活性剤には、スルホン酸塩、硫酸エステル塩、脂肪酸塩等があり、スルホン酸塩には、たとえば、ドデシルベンゼンスルホン酸ナトリウム、アリールアルキルポリエーテルスルホン酸ナトリウム、3,3-ジスルホンジフェニル尿素-4,4-ジアゾ-ビス-アミノ-8-ナフトール-6-スルホン酸ナトリウム、o-カルボキシベンゼン-アゾ-ジメチルアニリン、2,2,5,5-テトラメチル-トリフェニルメタン-4,4-ジアゾ-ビス-β-ナフトール-6-スルホン酸ナトリウム等がある。また、硫酸エステル塩には、たとえば、ドデシル硫酸ナトリウム、テトラデシル硫酸ナトリウム、ペンタデシル硫酸ナトリウム、オクチル硫酸ナトリウム等があり、脂肪酸塩には、オレイン酸ナトリウム、ラウリン酸ナトリウム、カプリン酸ナトリウム、カプリル酸ナトリウム、カプロン酸ナトリウム、ステアリン酸カリウム、オレイン酸カルシウム等がある。また、ノニオン性界面活性剤を使用することも可能で、具体的には、ポリエチレンオキサイド、ポリプロピレンオキサイド、ポリプロピレンオキサイドとポリエチレンオキサイドの組み合わせ、ポリエチレングリコールと高級脂肪酸とのエステル、アルキルフェノールポリエチレンオキサイド、高級脂肪酸とポリエチレングリコールのエステル、高級脂肪酸とポリプロピレンオキサイドのエステル、ソルビタンエステル等がある。以下、実施例を挙げて本発明の実施態様を具体的に説明するが、本発明はこれに限定されるものではない。1.シェル用樹脂粒子の作製1-1.スチレンアクリル変性ポリエステル樹脂1~3の作製1スチレンアクリル変性ポリエステル樹脂1の作製以下の手順により、ポリエステル分子鎖にスチレンアクリル共重合体分子鎖を分子結合させたスチレンアクリル変性ポリエステル樹脂を含有するシェル用樹脂粒子1の分散液を作製した。すなわち、窒素導入装置、脱水管、撹拌装置及び熱電対を取り付けた反応容器へ、ビスフェノールAプロピレンオキサイド2モル付加物500質量部テレフタル酸154質量部フマル酸45質量部オクチル酸スズ2質量部を投入し、温度230°Cで8時間の重縮合反応を行い、さらに、8kPaで1時間重縮合反応を継続後、160°Cに冷却した。この様にしてポリエステル分子を形成した。次に、温度160°Cの状態でアクリル酸10質量部を投入、混合させて15分間保持した後、下記化合物の混合物を滴下ロートにより1時間かけて滴下した。すなわち、スチレン142質量部n-ブチルアクリレート35質量部重合開始剤ジ-t-ブチルパーオキサイド10質量部滴下後、温度160°Cを維持した状態で1時間の付加重合反応を行った後、200°Cに昇温させ、10kPaで1時間保持した。この様にして、スチレンアクリル変性ポリエステル分子を構成するスチレンアクリル共重合体分子鎖の含有割合が20質量のスチレンアクリル変性ポリエステル樹脂1を作製した。2スチレンアクリル変性ポリエステル樹脂2の作製前記スチレンアクリル変性ポリエステル樹脂1の作製で、スチレンの添加量を30質量部、n-ブチルアクリレートの添加量を7質量部に変更した他は同じ手順を採ることによりスチレンアクリル変性ポリエステル樹脂2を作製した。スチレンアクリル変性ポリエステル樹脂2は、スチレンアクリル変性ポリエステル分子を構成するスチレンアクリル共重合体分子鎖の含有割合が5質量のものであった。3スチレンアクリル変性ポリエステル樹脂3の作製前記スチレンアクリル変性ポリエステル樹脂1の作製で使用したスチレンの添加量を243質量部、n-ブチルアクリレートの添加量を61質量部に変更した他は同じ手順を採ることによりスチレンアクリル変性ポリエステル樹脂3を作製した。スチレンアクリル変性ポリエステル樹脂3は、スチレンアクリル変性ポリエステル分子を構成するスチレンアクリル共重合体分子鎖の含有割合が30質量のものであった。1-2.シェル用樹脂粒子1~13の作製1シェル用樹脂粒子1の作製上記スチレンアクリル変性ポリエステル樹脂1100質量部を、酢酸エチル400質量部に溶解させ、次いで、5.0質量の水酸化ナトリウム水溶液25質量部を添加して樹脂溶液を形成した。この樹脂溶液を撹拌装置を有する容器へ投入し、樹脂溶液を撹拌しながら、0.26質量のラウリル硫酸ナトリウム水溶液638質量部を30分かけて滴下混合した。上記ラウリル硫酸ナトリウム水溶液を滴下途中、反応容器内の液が白濁し、さらに、上記ラウリル硫酸ナトリウム水溶液を全量滴下後、樹脂溶液粒子を均一に分散させた乳化液が形成された。当該乳化液中の樹脂溶液粒子をレーザ回折式粒度分布測定装置LA-750堀場製作所社製で測定したところ、体積平均粒径が135nmであった。次に、上記乳化液を40°Cに加熱し、ダイヤフラム式真空ポンプV-700BUCHI社製を使用して、150hPaの減圧下で酢酸エチルを蒸留除去することにより、シェル用樹脂粒子1の分散液を作製した。シェル用樹脂粒子1の体積平均粒径を前記レーザ回折式粒度分布測定装置で測定したところ135nmであった。2シェル用樹脂粒子2の作製上記シェル用樹脂粒子1の作製で、樹脂溶液を形成する際、前記スチレンアクリル変性ポリエステル樹脂1の添加量を175質量部、酢酸エチルの添加量を325質量部に変更した他は同じ手順でシェル用樹脂粒子2を作製した。シェル用樹脂粒子2の体積平均粒径を前記レーザ回折式粒度分布測定装置で測定したところ160nmであった。3シェル用樹脂粒子3の作製前記シェル用樹脂粒子1の作製で、樹脂溶液を形成する際、前記スチレンアクリル変性ポリエステル樹脂1の添加量を250質量部、酢酸エチルの添加量を250質量部に変更した他は同じ手順でシェル用樹脂粒子3を作製した。シェル用樹脂粒子3の体積平均粒径を前記レーザ回折式粒度分布測定装置で測定したところ200nmであった。4シェル用樹脂粒子4の作製前記シェル用樹脂粒子1の作製で、樹脂溶液を形成する際、前記スチレンアクリル変性ポリエステル樹脂1に代えてスチレンアクリル変性ポリエステル樹脂2300質量部を酢酸エチル200質量部に溶解させた他は同じ手順でシェル用樹脂粒子4を作製した。シェル用樹脂粒子4の体積平均粒径を前記レーザ回折式粒度分布測定装置で測定したところ250nmであった。5シェル用樹脂粒子5の作製前記シェル用樹脂粒子4の作製で、樹脂溶液を形成する際の前記スチレンアクリル変性ポリエステル樹脂2100質量部を酢酸エチル400質量部に溶解させた他は同じ手順でシェル用樹脂粒子5を作製した。シェル用樹脂粒子5の体積平均粒径を前記レーザ回折式粒度分布測定装置で測定したところ80nmであった。6シェル用樹脂粒子6の作製前記シェル用樹脂粒子1の作製で、0.26質量のラウリル硫酸ナトリウム水溶液638質量部を滴下混合する際、樹脂溶液の撹拌速度を2倍にした他は同じ手順でシェル用樹脂粒子6を作製した。シェル用樹脂粒子6の体積平均粒径を前記レーザ回折式粒度分布測定装置で測定したところ50nmであった。7シェル用樹脂粒子7の作製前記シェル用樹脂粒子2の作製で、0.26質量のラウリル硫酸ナトリウム水溶液638質量部を滴下混合する際、樹脂溶液の撹拌速度を2倍にした他は同じ手順でシェル用樹脂粒子7を作製した。シェル用樹脂粒子7の体積平均粒径を前記レーザ回折式粒度分布測定装置で測定したところ75nmであった。8シェル用樹脂粒子8の作製前記シェル用樹脂粒子3の作製で、樹脂溶液中へ0.26質量のラウリル硫酸ナトリウム水溶液638質量部を滴下混合する際、樹脂溶液の撹拌速度を2倍にした他は同じ手順でシェル用樹脂粒子8を作製した。シェル用樹脂粒子8の体積平均粒径を前記レーザ回折式粒度分布測定装置で測定したところ100nmであった。9シェル用樹脂粒子9の作製前記シェル用樹脂粒子3の作製で、前記スチレンアクリル変性ポリエステル樹脂1に代えてスチレンアクリル変性ポリエステル樹脂3200質量部を酢酸エチル300質量部に溶解させて樹脂溶液を形成した。また、当該樹脂溶液中に0.26質量のラウリル硫酸ナトリウム水溶液638質量部を滴下混合する際、樹脂溶液の撹拌速度を3倍に設定した。その他は同じ手順を採ることによりシェル用樹脂粒子9を作製した。シェル用樹脂粒子9の体積平均粒径を前記レーザ回折式粒度分布測定装置で測定したところ75nmであった。10シェル用樹脂粒子10の作製上記シェル用樹脂粒子9の作製で、樹脂溶液を形成する際、スチレンアクリル変性ポリエステル樹脂3300質量部を酢酸エチル200質量部に溶解させて樹脂溶液を形成した。その他は同じ手順を採ることによりシェル用樹脂粒子10を作製した。シェル用樹脂粒子10の体積平均粒径を前記レーザ回折式粒度分布測定装置で測定したところ100nmであった。11シェル用樹脂粒子11の作製前記シェル用樹脂粒子3の作製に使用した樹脂溶液と0.26質量のラウリル硫酸ナトリウム水溶液638質量部を混合して混合液を調製した。次に、0.3mmΦのジルコニアメディアを分散メディアに用い、市販のビーズミルウルトラアペックスミルUAM-015寿技研工業株式会社製で上記混合液を分散処理することによりシェル用樹脂粒子11を作製した。シェル用樹脂粒子11の体積平均粒径を前記レーザ回折式粒度分布測定装置で測定したところ105nmであった。12シェル用樹脂粒子12の作製前記シェル用樹脂粒子11の作製で、上記混合液作製に使用する樹脂溶液を前記シェル形成用樹脂粒子9の作製に用いたものに変更した他は同じ手順を採ることによりシェル用樹脂粒子12を作製した。シェル用樹脂粒子12の体積平均粒径を前記レーザ回折式粒度分布測定装置で測定したところ125nmであった。13シェル用樹脂粒子13の作製前記シェル用樹脂粒子11の作製で、上記混合液作製に使用する樹脂溶液を前記シェル形成用樹脂粒子3の作製に用いたものに変更し、上記ビーズミルによる処理時間を2倍に延長した。その他は同じ手順を採ることによりシェル用樹脂粒子13を作製した。シェル用樹脂粒子13の体積平均粒径を前記レーザ回折式粒度分布測定装置で測定したところ80nmであった。上記シェル用樹脂粒子1~13を作製する際に使用したスチレンアクリル変性ポリエステル樹脂、樹脂溶液形成時の樹脂含有量、樹脂溶液粒子形成時の撹拌条件、形成されたシェル用樹脂粒子の体積平均粒径を下記表1に示す。2.トナー粒子1~13の作製2-1.コア用樹脂粒子Aの作製1第一段重合撹拌装置、温度センサ、温度制御装置、冷却管、窒素導入装置を取り付けた反応容器に、アニオン性界面活性剤であるラウリル硫酸ナトリウム2質量部とイオン交換水2900質量部を投入してアニオン性界面活性剤水溶液を作製した。当該アニオン性界面活性剤水溶液を窒素気流下230rpmの撹拌速度で撹拌しながら温度を80°Cに昇温させた。昇温後、過硫酸カリウムKPS9質量部をイオン交換水200質量部に溶解させた開始剤溶液を添加し、上記界面活性剤水溶液の液温を78°Cにして、下記化合物を含有する単量体混合液を3時間かけて滴下した。すなわち、スチレン540質量部n-ブチルアクリレート270質量部メタクリル酸65質量部n-オクチルメルカプタン17質量部滴下後、78°Cにて1時間加熱、撹拌して重合反応第一段重合を行うことにより、樹脂粒子A1の分散液を作製した。2第二段重合次に、撹拌装置、温度センサ、温度制御装置、冷却管、窒素導入装置を取り付けた反応容器へイオン交換水1100質量部とラウリル硫酸ナトリウム2質量部を投入して界面活性剤水溶液を作製して90°Cに加温した。加温後、上記界面活性剤水溶液中へ前記樹脂粒子A1を固形分換算で28質量部と下記単量体混合液を添加し、循環経路を有する機械式分散装置クレアミックスエムテクニック株製を用いて4時間混合分散処理して、分散粒子径350nmの乳化粒子を含有する分散液を調製した。単量体混合液は、下記化合物を含有するもので、パラフィンワックスは下記単量体とn-オクチルメルカプタンを溶解させた後に添加し、85°Cに加温して溶解させている。すなわち、スチレン94質量部n-ブチルアクリレート60質量部メタクリル酸11質量部n-オクチルメルカプタン5質量部パラフィンワックス融点73°C51質量部上記乳化粒子分散液中に、過硫酸カリウムKPS2.5質量部をイオン交換水110質量部に溶解させた開始剤溶液を添加し、この系を90°Cで2時間加熱、撹拌することにより重合反応第二段重合を行い、樹脂粒子A2の分散液を作製した。3第三段重合次に、上記樹脂粒子A2の分散液中に過硫酸カリウムKPS2.5質量部をイオン交換水110質量部に溶解させた開始剤溶液を添加し、液温を80°Cにして下記化合物を含有する単量体混合液を1時間かけて滴下した。すなわち、スチレン230質量部n-ブチルアクリレート100質量部n-オクチルメルカプタン5.2質量部上記単量体混合液を滴下後、80°Cの温度下で3時間加熱、撹拌することにより重合反応第三段重合を行った。その後、28°Cまで冷却して、コア用樹脂粒子Aの分散液を作製した。上記手順で作製したコア用樹脂粒子Aは、エステル結合を有する重合性単量体であるn-ブチルアクリレートの質量比を31質量にして形成したスチレンアクリル共重合体で、ガラス転移温度が43°Cのものであった。2-2.着色剤粒子分散液Bkの調製ドデシル硫酸ナトリウム90質量部をイオン交換水1600質量部に溶解した溶液を撹拌しながら、カーボンブラックモーガルLキャボット社製420質量部を徐々に添加した。次いで、撹拌装置クレアミックスエムテクニック社製を用いて分散処理を行うことにより、着色剤粒子分散液Bkを調製した。2-3.トナー粒子1~13の作製1トナー粒子1の作製撹拌装置、温度センサ、冷却管、窒素導入装置を取り付けた反応容器に、コア用樹脂粒子分散液A270質量部固形分換算イオン交換水1400質量部着色剤粒子分散液Bk120質量部固形分換算を投入した。さらに、ポリオキシエチレン-2-ドデシルエーテル硫酸ナトリウム3質量部をイオン交換水120質量部に溶解した溶液を添加し、液温を30°Cにした後、5モル/リットルの水酸化ナトリウム水溶液を添加してpHを10に調整した。次いで、塩化マグネシウム6水和物35質量部をイオン交換水35質量部に溶解した水溶液を、撹拌状態の下で30°Cにて10分間かけて添加し、添加後3分間保持してから昇温を開始した。昇温は60分かけて90°Cまで行い、90°Cに保持した状態で上記粒子の凝集、融着を行った。この様にしてコア粒子Aを形成した。この状態でマルチサイザー3ベックマンコールター社製を用いて反応容器内で成長する凝集粒子の粒径を測定し、体積基準メディアン径が6.0μmになったとき、シェル用樹脂粒子分散液130質量部固形分換算を添加し、上記分散液中のシェル用樹脂粒子1がコア粒子Aの表面に付着するまで加熱撹拌を続けた。そして、反応溶液を少量取り出し、これを遠心分離して上澄みが透明になった時点で塩化ナトリウム150質量部をイオン交換水600質量部に溶解した水溶液を添加して粒子の成長を停止させた。さらに、熟成処理として液温を90°Cにして加熱撹拌を行って粒子の融着を進行させた。この状態でFPIA-2100シスメックス社製による測定で平均円形度が0.965になるまで粒子の融着を進行させた。その後、液温を30°Cまで冷却し、塩酸を使用して液のpHを2に調整して撹拌を停止した。この様にしてトナー母体粒子分散液1を作製した。上記工程を経て作製したトナー母体粒子分散液1をバスケット型遠心分離機MARKIII型式番号60×40松本機械株製で固液分離し、トナー母体粒子1のウェットケーキを形成した。このウェットケーキを、前記バスケット型遠心分離機でろ液の電気伝導度が5μS/cmになるまで45°Cのイオン交換水で洗浄処理した。その後フラッシュジェットドライヤセイシン企業株製に移し、水分量が0.5質量になるまで乾燥処理を行い、体積基準メディアン径が6.3μmのトナー母体粒子1を作製した。次に、上記トナー母体粒子1100質量部に対して下記外添剤を以下の量添加し、ヘンシェルミキサ三井三池鉱業社製で外添処理を行うことによりトナー粒子1を作製した。ヘキサメチルシラザン処理したシリカ平均一次粒径12nm、疎水化度681.0質量部n-オクチルシラン処理した二酸化チタン平均一次粒径20nm、疎水化度630.3質量部なお、ヘンシェルミキサによる外添処理は、撹拌羽根の周速35m/秒、処理温度35°C、処理時間15分の条件の下で行った。以上の手順により作製したトナー粒子1は、体積基準メディアン径が6.3μmのコアシェル構造のトナーである。2トナー粒子2~13の作製前記トナー粒子1の作製で、前記コア粒子A表面へシェルを形成する際、シェル用樹脂粒子分散液1に代えてシェル用樹脂粒子2~13の分散液を各々使用した他は同じ手順を採ることにより、トナー粒子2~13を作製した。上記手順で作製したトナー粒子2~13は、いずれも体積基準メディアン径が6.3μmのコアシェル構造トナーである。上記トナー粒子1~13を作製する際に使用したコア用樹脂粒子とシェル用樹脂粒子を下記表2に示す。すなわち、3.評価実験上記手順で作製したトナー粒子1~13について下記に示す手順で耐破砕性と連続プリントに伴う画質評価カブリを行った。ここで、本発明の構成を有する、すなわち、転相乳化法によりスチレンアクリル変性ポリエステル樹脂のシェル形成用樹脂粒子を用いたトナー1~10を用いた評価を、前記表2に示す様に、実施例1~10とした。また、シェル形成用樹脂粒子をビーズミルで形成したトナー11~13を用いた評価を比較例1~3とする。1トナーの耐破砕性評価トナー耐破砕性上記手順で作製したトナー粒子1~13を各々10g秤量し、当該トナー粒子を市販の酸化チタン微粒子0.05g、直径3mmの市販のガラスビーズ30gとともにポリエチレン製容器に入れ、タービュラーミキサにて10分間混合処理を行った。当該混合処理前後のトナー粒子の粒度分布をコールターカウンタ日機装社製で測定し、得られた粒度分布で4μm以下の個数を混合前後で比較し、以下の様に評価した。下記評価基準の内、◎、○、△となったものを合格とした。すなわち、評価基準◎:4μm以下の個数の増加比率が混合処理前-混合処理後で3.0未満○:〃増加比率が混合処理前-混合処理後で3.0以上6.0未満△:〃増加比率が混合処理前-混合処理後で6.0以上10.0未満×:〃増加比率が混合処理前-混合処理後で10.0以上。電子顕微鏡観察による破損状況上記混合処理後のトナー粒子を市販の透過型電子顕微鏡SEMで観察して、トナー粒子表面、すなわち、シェルの欠け、剥離、割れの発生状況を以下の様に評価した。下記評価基準の内、◎、○、△を合格とした。すなわち、評価基準◎:シェルの欠け、剥離、割れが観察されない○:シェルの欠け、剥離、割れの発生が認められるトナー粒子が全体の5未満△:シェルの欠け、剥離、割れの発生が認められるトナー粒子が全体の5以上10未満×:シェル層の欠け、剥離、割れの発生が認められるトナー粒子が全体の10以上2連続プリントに伴う画質評価上記トナー粒子1~13に、シリコーン樹脂を被覆した体積平均粒径35μmのフェライトキャリアをトナー濃度が6になる様に添加し、ミクロ型V型混合機筒井理化学器株式会社製に投入して回転速度45rpmで30分間混合処理を行った。この手順で現像剤1~13を作製した。2評価実験前記現像剤1~13を、市販のデジタル複写機bizhubPROC6500コニカミノルタビジネステクノロジーズ株製に搭載し、常温常湿20°C、55RH環境下で1万枚の連続プリントを行った。連続プリントは、A4普通紙上に、人物顔写真画像、ハーフトーン画像、白地画像を出力したものである。画像欠陥の有無5000枚目と1万枚目に出力したプリント物の人物写真画像とハーフトーン画像を目視観察し、黒ポチやキズ等の画像欠陥発生の有無を評価した。5000枚目と1万枚目のプリント物の双方に画像欠陥が確認されなかったものを合格とした。カブリカブリ濃度の測定は、はじめに印字されていない白紙について、マクベス社製反射濃度計RD-918を用いて、20カ所の濃度を測定し、この平均値を白紙濃度とした。次に、5000枚目と1万枚目に出力したプリント物の白地画像について、同様に20カ所の濃度測定を行い、この平均値から上記白紙濃度を差し引いた値をカブリ濃度とし、下記基準に基づいて評価を行った。なお、◎~△が合格レベルである。すなわち、評価基準◎:カブリ濃度が0.003未満○:カブリ濃度が0.003以上0.006未満△:カブリ濃度が0.006以上0.010未満×:カブリ濃度が0.010以上。以上の結果を下記表3に示す。表3に示す様に、本発明で規定する方法で作製したスチレンアクリル変性ポリエステルシェル用樹脂粒子で形成したトナー粒子を評価した実施例1~10では、所定レベル以上の耐久性が発現され、カブリや画像欠陥のない良好な画質が得られた。一方、ビーズミル法で作製されたスチレンアクリル変性ポリエステルシェル用樹脂粒子を用いて形成したトナー粒子を評価した比較例1~3は、いずれも実施例1~10で得られた様な耐久性と画質が得られないものであった。"